СПОСОБ СОЕДИНЕНИЯ ДЕТАЛЕЙ ИЗ УГЛЕРОДНОГО МАТЕРИАЛА ПАЙКОЙ ТУГОПЛАВКИМ ПРИПОЕМ

1. Способ соединения по меньшей мере двух деталей из углеродного материала с размером частиц менее 10 мкм, включающий, по меньшей мере, следующие шаги:
a) размещение соединяемых деталей из углеродного материала и кремниевого элемента, в частности, имеющего вид полоски кремния, таким образом, что указанный элемент находится между указанными деталями, и
b) выдерживание сборной детали, сцепленной из указанных элементов, под давлением с нагревом в инертной атмосфере до температуры выше 1410°С, что ведет к расплавлению кремния и формированию шва, содержащего по меньшей мере одну перемычку из карбида кремния на границе раздела указанных деталей, и
c) нагрев сборной детали, полученной после шага b), до температуры, превышающей температуру шага b) с расходованием всего расплавленного кремния и формирования шва из карбида кремния по всей поверхности раздела указанных деталей из углеродного материала.
2. Способ по п.1, отличающийся тем, что припой, полученный после шага с), совершенно не содержит остаточного кремния в твердом состоянии.
3. Способ по любому из пп.1 или 2, в котором детали из углеродного материала имеют открытую пористость от 0% до 40% по объему.
4. Способ по любому из пп.1 или 2, в котором размер частиц углеродного материала составляет от 1 мкм до 5 мкм.
5. Способ по любому из пп.1 или 2, в котором шов, образовавшийся на границе раздела двух соединяемых деталей, имеет толщину от 10 мкм до 40 мкм, предпочтительно от 20 мкм до 30 мкм.
6. Способ по любому из пп.1 или 2, в котором шаг b) включает в себя нагрев в инертной атмосфере при температуре от 1410°С до 1600°С, предпочтительно от 1450°С до 1550°С, в течение предпочтительно от 10 мин до 1 ч или даже от 20 до 40 мин.
7. Способ по любому из пп.1 или 2, в котором шаг b) выполняют при температуре от 1410°С до 1500°С, предпочтительно от 1430°С до 1500°С в течение предпочтительно от 10 мин до 1 ч или даже от 10 до 40 мин, и шаг с) выполняют при температуре от 1500°С до 1750°С, предпочтительно от 1600°С до 1700°С в течение предпочтительно от 3 до 8 ч или даже от 3 до 6 ч.
8. Детали, соединенные швом из карбида кремния, проходящим по всей поверхности раздела указанных деталей, полученным способом, раскрытым в пп.1-7.